(57)【特許請求の範囲】
【請求項１】
５枚以上のガラスが互いに離隔されて配列され、
互いに対向して離隔されている第１ガラスおよび第２ガラス；
前記第１ガラスと前記第２ガラスの間に、互いに離隔されて形成されており、１ｍｍ〜３ｍｍの厚さを有する複数枚の第３ガラス；
前記の第１ガラス、第２ガラス及び第３ガラスのうち隣接した二つのガラス間に１１ｍｍ〜１３ｍｍの厚さで少なくとも４つ以上形成され、それぞれにアルゴン（Ａｒ）ガスを含んで形成される充填ガス層；および
前記充填ガス層の側面を密封する密封材；を含み、
前記第３ガラスそれぞれの各表面に反射防止コーティング層が形成され、この反射防止コーティング層はフッ化マグネシウム（ＭｇＦ2）素材を含み、
熱還流率が０．７Ｗ／ｍ2Ｋ未満である、
ことを特徴とする超断熱複層ガラス。
【請求項２】
前記充填ガス層は、
アルゴンガス８５％〜９５％と空気５％〜１５％を含むことを特徴とする請求項１に記載の超断熱複層ガラス。
【請求項３】
前記第１ガラスおよび第２ガラスは、
５ｍｍ〜８ｍｍの厚さを有することを特徴とする請求項１に記載の超断熱複層ガラス。
【請求項４】
前記超断熱複層ガラスは、
前記第２ガラスとそれに隣接した充填ガス層間に形成される低放射コーティング層をさらに含むことを特徴とする請求項１に記載の超断熱複層ガラス。
【発明の詳細な説明】
【技術分野】
【０００１】
本発明は、複層ガラスに関するものであり、より詳しくは、断熱性能が遥かに優れた超断熱複層ガラスに関する。
【背景技術】
【０００２】
建物を構成する素材のうち、ガラスは唯一光に対する透過度を有する重要な素材だが、透過度を確保しなければならない理由により、壁体に比べて厚さが非常に薄く密度が高いため、断熱性能が壁体に比べて１０倍以上脆弱である。
【０００３】
従来の１枚で構成されたガラスは、熱還流率が５Ｗ／ｍ2Ｋを超えるため、冷房および暖房の熱が外部に流れ出てエネルギーの節約に困難を与えている。
【０００４】
近年、単一ガラスの断熱性能を補完した複層ガラス（ｐａｉｒ―ｇｌａｓｓ）が脚光を浴びている。現在一般化されて使用されている２枚のガラスで構成された複層ガラスは、断熱コーティングが施されていないガラスを使用するとガラスの熱還流率が２．７Ｗ／ｍ2Ｋ程度のレベルになり、低放射コーティングが施されたガラスとアルゴン（Ａｒ）等の非活性ガスを充填ガスとして適用する場合は、熱還流率１．３Ｗ／ｍ2Ｋレベルまでの断熱性能を確保することができる。
【０００５】
しかし、複層ガラスは一般的に０．４Ｗ／ｍ2Ｋないし０．５Ｗ／ｍ2Ｋレベルの熱還流率を有する壁体に比べて依然と高い熱還流率を有する。近年では、エネルギー節約型住宅の場合はガラスの熱還流率が０．７Ｗ／ｍ2Ｋ未満、窓枠を含む建具の熱還流率基準としては１．０Ｗ／ｍ2Ｋ未満の断熱性能が要求されている。
【０００６】
このような技術的必要性を満たすために、０．７Ｗ／ｍ2Ｋ未満の断熱性能を具現できる真空ガラスが開発された。しかし、真空ガラスは２枚のガラスの間に１０-3ｔｏｒｒ程度の真空維持によって付加的にガラス表面に７０００ｋｇ／ｍ2の荷重が印加される状態で、外部の衝撃または熱累積による温度ムラ等、外部ストレスに非常に敏感なため、破損の可能性が大きな問題点となっている。
【０００７】
また、近年流通している３枚のガラスで構成された三複層ガラスは、ガラスの熱還流率が１．０Ｗ／ｍ2Ｋ以上であって断熱性能が目標に達しておらず、ガラスが３枚で構成されているため光の透過度が低くなり、反射率は高くなるため熱取得係数が低く、快適な視野の確保に困難がある。
【０００８】
関連する先行文献としては、日本公開特許公報特開平１０―１２０４４７号（１９９８．０５．１２．公開）があり、前記文献には、複数枚の板ガラスが、その全周にわたってスーペーサを介して厚さ方向に間隔をおいた状態で配置され、少なくとも最も外側に設けられた板ガラスのうち一方の板ガラスの外側面に低放射率コーティングが形成されている複層ガラスについて開示している。
【発明の概要】
【発明が解決しようとする課題】
【０００９】
本発明の目的は、複層ガラスを構成するガラスの構造を制御して断熱性能が遥かに優れた超断熱複層ガラスを提供することである。
【課題を解決するための手段】
【００１０】
前記の目的の一つを達成するための本発明の一実施例にかかる超断熱複層ガラスは、互いに対向して離隔されている第１ガラスおよび第２ガラス；前記第１ガラスと前記第２ガラスの間に、互いに離隔されて形成されており、１ｍｍないし３ｍｍの厚さを有する複数の第３ガラス；前記の第１ないし第３ガラスのうち隣接した二つのガラス間に１１ｍｍないし１３ｍｍの厚さで少なくとも４つ以上形成され、それぞれにアルゴン（Ａｒ）ガスを含んで形成される充填ガス層；および前記充填ガス層の側面を密封する密封材；を含むことを特徴とする。
【００１１】
また、前記の目的の一つを達成するための本発明の別の実施例にかかる超断熱複層ガラスは、互いに対向して離隔されている第１ガラスおよび第２ガラス；前記第１ガラスと前記第２ガラス間に、互いに離隔されて形成されており、１ｍｍないし３ｍｍの厚さを有する複数の第３ガラス；前記の第１ないし第３ガラスのうち隣接した二つのガラス間に６ｍｍないし１０ｍｍの厚さで少なくとも４つ以上形成され、それぞれにクリプトン（Ｋｒ）ガスを含んで形成される充填ガス層；および前記充填ガス層の側面を密封する密封材；を含むことを特徴とする。
【発明の効果】
【００１２】
本発明にかかる超断熱複層ガラスは、次のような効果がある。
【００１３】
第１に、内面ガラスと外面ガラス間に、少なくとも４つ以上の充填ガス層を最適な厚さで形成して熱還流率０．７Ｗ／ｍ2Ｋ未満を具現できるため、断熱性能が遥かに優れる。
【００１４】
第２に、充填ガス層を区画する媒質を１ｍｍないし３ｍｍ厚の薄板ガラスで構成するため、複層ガラス全体の荷重が増加することを最小化すると同時に、太陽光の部分的入射／吸収による熱波現象を最小化することができる。
【００１５】
第３に、充填ガス層区画用薄板ガラスの表面に反射防止コーティング層を適用することにより、多数のガラスで構成されることによる可視光線透過率の減少を最小化して快適な視野を確保し、さらに熱取得係数を増加させて冬場の太陽光線の室内流入による自然暖房効果を極大化させることができる。
【００１６】
第４に、窓枠の構造変更によって充填ガス層の数を増やす場合、追加的な断熱性能の増進が可能なため、ゼロエネルギーハウスの建具ソリューションとして意味のあるものになる。
【００１７】
第５に、真空ガラスとは異なり真空圧が存在しないため、構造的に安定して破損の危険が一般の複層ガラスと似たレベルである。
【図面の簡単な説明】
【００１８】
【図１】本発明の一実施例にかかる超断熱複層ガラスを示した断面図である。
【発明を実施するための形態】
【００１９】
本発明の利点および特徴、そしてそれらを達成する方法は、添付する図面と共に詳しく後述している実施例を参照すれば明確になると考える。しかし、本発明は以下で開示する実施例に限定されるのではなく、相違する多様な形態で具現でき、但し本実施例は本発明の開示が完全になるようにし、本発明が属する技術分野で通常の知識を有する者に発明の範疇を完全に知らせるために提供するものであり、本発明は請求項の範疇によって定義されるだけである。明細書全体に亘り同一参照符号は同一構成要素を指すものとする。
【００２０】
以下、添付の図面を参照して本発明の好ましい実施例にかかる断熱性能が遥かに優れた超断熱複層ガラスについて詳しく説明する。
【００２１】
図１は、本発明の一実施例にかかる超断熱複層ガラスを示した断面図である。
【００２２】
図１を参照すると、図示した超断熱複層ガラス１００は、第１ガラス１１０、第２ガラス１２０、３つの第３ガラス（ＰＧ1ないしＰＧ3）、４つの充填ガス層（Ｇ1ないしＧ4）および密封材１３０を含む。
【００２３】
これに加えて、低放射コーティング層１４０および複数の反射防止コーティング層１５０を含む。
【００２４】
先ず、全体的な形状を見ると、一対の第１ガラス１１０と第２ガラス１２０が互いに離隔されて対向する。３つの第３ガラス（ＰＧ1ないしＰＧ3）が第１ガラス１１０と第２ガラス１２０間に、互いに離隔されて形成される。４つの充填ガス層（Ｇ1ないしＧ4）が第１ないし第３ガラス（１１０，１２０，ＰＧ1，ＰＧ2，ＰＧ3）中で隣接した二つのガラス間に形成される。そして、密封材１３０が第１および第２ガラス１１０、１２０および第３ガラス（ＰＧ1ないしＰＧ3）の縁に形成されて４つの充填ガス層（Ｇ1ないしＧ4）の側面を密封させる。
【００２５】
このとき、第１ガラス１１０は、建物の外壁をなす外面ガラスでもよい。第１ガラス１１０は、建築用として使用されるガラスが制限なく使用できるが、相対的に安価な通常のソーダライム（ｓｏｄａ―ｌｉｍｅ）ガラスを使用してもよい。本発明に使用される第１ガラス１１０は、好ましくは３ｍｍないし１２ｍｍの厚さ、より好ましくは５ｍｍないし８ｍｍの厚さを有してもよい。
【００２６】
これに対して、第２ガラス１２０は、建物の内側に設けられる内面ガラスでもよい。第２ガラス１２０は、第１ガラス１１０と同様に、建築用として使用されるガラスを制限なく使用してもよく、通常のソーダライムガラスを使用してもよい。本発明に使用される第２ガラス１２０は、好ましくは３ｍｍないし１２ｍｍの厚さ、より好ましくは５ｍｍないし８ｍｍの厚さを有してもよい。
【００２７】
前記において、第１および第２ガラス１１０、１２０の厚さが３ｍｍ未満だと、風圧によって破損する危険があり得、１２ｍｍを超えると最終複層ガラスの荷重とコストが増加し得る。
【００２８】
第３ガラス（ＰＧ1ないしＰＧ3）は、第１ガラス１１０と第２ガラス１２０間に介在し、第１ガラス１１０と第２ガラス１２０間の空間を区画するパーティション（ｐａｒｔｉｔｉｏｎ）機能を行う。よって、第３ガラス（ＰＧ1ないしＰＧ3）は、パーティションガラスとも呼ばれている。
【００２９】
このような第３ガラス（ＰＧ1ないしＰＧ3）は、１ｍｍないし３ｍｍの厚さを有することが好ましい。この場合、複層ガラス１００全体の荷重が増加することを最小化し、太陽光の部分的入射や吸収による熱波現象を最小化することができる。
【００３０】
しかるに、第３ガラス（ＰＧ1ないしＰＧ3）の厚さが１ｍｍ未満の場合、複数の充填ガス層（Ｇ1ないしＧ4）の形成のための空間区画が困難になり、一方、厚さが３ｍｍを超えると、最終複層ガラスの荷重が増加し、ガラスによって透過する太陽光エネルギーの量が減少する。太陽光エネルギーの減少は、冬場の日差しによる暖房効果を低減させ、建物の暖房費用を増加させる要因になる。
【００３１】
第３ガラス（ＰＧ1ないしＰＧ3）は、建築用として使用されるガラスが制限なく使用でき、通常のソーダライムガラスを使用できる。
【００３２】
一方、第３ガラス（ＰＧ1ないしＰＧ3）の一側と他側の表面、つまり第３ガラス（ＰＧ1ないしＰＧ3）のいずれかとそれに隣接した充填ガス層（Ｇ1ないしＧ4）のいずれかの間に、可視光線および近赤外線等の反射を防止できる反射防止コーティング層（Ａｎｔｉ―ｒｅｆｌｅｃｔｉｏｎ  ｃｏａｔｉｎｇ  ｌａｙｅｒ）１５０をさらに形成してもよい。
【００３３】
反射防止コーティング層１５０は、ガラスよりも屈折率が低い低屈折素材の単一コーティング適用と高屈折、低屈折素材の多層コーティング適用に分けられるが、一般的に低い単価を実現するために低屈折素材を用いた単一層構成の低反射膜を適用する。低屈折素材は、多孔性シリコン酸化膜（ＳｉＯ2）、フッ化マグネシウム（ＭｇＦ2）等の素材を適用し、特にこれに限定されるのではない。
【００３４】
このような反射防止コーティング層１５０は、第３ガラス（ＰＧ1ないしＰＧ3）のいずれかとそれに隣接した充填ガス層（Ｇ1ないしＧ4）のいずれかの界面における光反射による日射量の減少を最小化する。
【００３５】
反射防止コーティング層１５０が適用された超断熱複層ガラス１００は、界面反射率が既存の４％から１％程度に減少するため日射量の確保に有利であり、第３ガラス（ＰＧ1ないしＰＧ3）による反射イメージが重なる効果を著しく減少させて使用者の快適な視野の確保に有利である。また、熱取得係数を増加させて冬場の太陽光線の室内流入によって自然暖房効果を極大化させる。
【００３６】
反射防止コーティング層１５０が適用された第３ガラス（ＰＧ1ないしＰＧ3）としては、太陽電池パネルの最外郭蓋ガラスとして用いられる日用品への適用が可能になる。
【００３７】
反射防止コーティング層１５０は、物理気相蒸着（Ｐｈｙｓｉｃａｌ  Ｖａｐｏｒ  Ｄｅｐｏｓｉｔｉｏｎ）、化学気相蒸着（Ｃｈｅｍｉｃａｌ  Ｖａｐｏｒ  Ｄｅｐｏｓｉｔｉｏｎ）、液相コーティング（Ｗｅｔ  ｃｏａｔｉｎｇ）等の方法を用いて形成できるが、特にこれに限定されるのではなく、公知の方法によって行ってもよい。
【００３８】
充填ガス層（Ｇ1ないしＧ4）は、第３ガラス（ＰＧ1ないしＰＧ3）によって区画された空間にそれぞれ充填された後、密閉されて形成される。
【００３９】
前述のように、充填ガス層（Ｇ1ないしＧ4）は、第１ないし第３ガラス（１１０，１２０，ＰＧ1，ＰＧ2，ＰＧ3）中で隣接した二つのガラス間に形成される。
【００４０】
このような充填ガス層（Ｇ1ないしＧ4）は、熱伝達を阻止する障壁として作用する。熱は、輻射、対流、伝導の三つの方法によって伝達されるが、輻射は電磁気波の進行によって伝達されるもののため、板ガラスの複層構成だけでは遮断効果が微々になる。しかし、充填ガス層（Ｇ1ないしＧ4）は、外部の空気による対流の影響を受けないため対流による熱伝達を意味のあるレベルに減少させ、空気の熱伝導度もまた低いため伝導による熱伝達も減少させる。
【００４１】
このとき、充填ガス層（Ｇ1ないしＧ4）の厚さおよび構成ガスの種類が熱伝達性能に影響を与える。充填ガス層（Ｇ1ないしＧ4）の厚さが減少すると、密閉空気が対流する空間が減って対流熱伝達は減少するが、伝導される厚さの減少によって伝導熱伝達は増加し一定の厚さ以下では断熱性能が低下する。
【００４２】
逆に、充填ガス層（Ｇ1ないしＧ4）の厚さが増加すると、伝導熱伝達は減少するが、対流熱伝達が増加して、やはり断熱性能が低下する。よって、最上の断熱性能を具現する最適な厚さが存在するようになる。
【００４３】
充填ガス層（Ｇ1ないしＧ4）を構成するガスとしては、空気（ａｉｒ）、アルゴン（Ａｒ）、クリプトン（Ｋｒ）が使用でき、噴射量が高い順位、つまり、クリプトン（Ｋｒ）＞アルゴン（Ａｒ）＞空気の順に断熱性能に優れる。これは、一般的にガス粒子の重さが増加し、粘度が高いほど粒子の動きに多くのエネルギーが必要になることから、対流現象が減少するためである。
【００４４】
これにより、断熱性能向上のために、充填ガス層（Ｇ1ないしＧ4）は主ガスであるアルゴン（Ａｒ）ガスを５０％以上含み、好ましくはアルゴン（Ａｒ）ガス８５％ないし９５％と空気５％ないし１５％、より好ましくはアルゴン（Ａｒ）ガス９０％と空気１０％を含んで形成することができる。この場合、充填ガス層（Ｇ1ないしＧ4）は、熱還流率（Ｕｇ）を最小に具現できるようにアルゴン（Ａｒ）ガスに最適化された厚さ、つまり、１１ｍｍないし１３ｍｍの厚さ、好ましくは１２ｍｍの厚さに形成することができる。
【００４５】
これとは異なり、充填ガス層（Ｇ1ないしＧ4）は、主ガスであるクリプトン（Ｋｒ）ガスを５０％以上含み、好ましくはクリプトン（Ｋｒ）ガス８５％ないし９５％と空気５％ないし１５％、より好ましくはクリプトン（Ｋｒ）ガス９０％と空気１０％を含んで形成されてもよい。この場合、充填ガス層（Ｇ1ないしＧ4）は、熱還流率（Ｕｇ）を最小に具現できるようにクリプトン（Ｋｒ）ガスに最適化された厚さ、つまり、６ｍｍないし１０ｍｍの厚さ、好ましくは８ｍｍの厚さに形成することができる。
【００４６】
充填ガス層（Ｇ1ないしＧ4）が前記のアルゴン（Ａｒ）ガスまたはクリプトン（Ｋｒ）ガスのそれぞれに対して最適化された厚さから外れる場合、前述のとおり複層ガラス１００の断熱性能が低下する。
【００４７】
また、アルゴンガスまたはクリプトンガスの含量が８５％未満の場合は、対流現象の増加によって断熱性能が低下し得、一方、９５％を越える場合は、断熱性能はそれ以上増加せずコストだけが嵩む。
【００４８】
本発明にかかる超断熱複層ガラス１００の目標熱還流率（Ｕｇ）は、０．７Ｗ／ｍ2Ｋ未満である。これは、現存する断熱ガラスで断熱性能が最も優れた真空複層ガラスの熱還流率（Ｕｇ）が０．７Ｗ／ｍ2Ｋないし０．９Ｗ／ｍ2Ｋレベルである点を参酌して設定したものである。
【００４９】
これを満たすために、充填ガス層（Ｇ1ないしＧ4）の構成ガスおよび厚さ、第３ガラス（ＰＧ1ないしＰＧ3）の厚さを前記の範囲に維持しながら、図１に示したように、充填ガス層（Ｇ1ないしＧ4）は少なくとも４つ以上に形成されることが好ましい。これは、前記の目標熱還流率（Ｕｇ）を満たす断熱性能を具現する最小充填ガス層の個数が４つであるためである。
【００５０】
一方、説明の便宜のために、図１では４つの充填ガス層（Ｇ1ないしＧ4）を示しているが、必ずしもこれに限定されるのではない。
【００５１】
充填ガス層の厚さを一定に保つという前提下で、充填ガス層の構成個数を増加させることにより、熱還流率（Ｕｇ）は持続的な減少が可能なため、建物の断熱目標によって充填ガス層の個数を調節して多様な形態の複層ガラスの製造ができるのは勿論である。この場合、充填ガス層は一つの第３ガラスとそれに隣接した別の第３ガラスの間、および第１および第２ガラスとそれにそれぞれ隣接した一つの第３ガラス間に少なくとも４つ以上形成してもよい。
【００５２】
このように、窓枠の構造の変更を通じて、充填ガス層の数を増やす場合、追加的な断熱性能の増進が可能なため、ゼロエネルギーハウスの建具ソリューションとしての意味がある。
【００５３】
前記の充填ガス層（Ｇ1ないしＧ4）は、公知の方法を用いてアルゴンガスまたはクリプトンガスを密封材１３０の一領域に形成された注入ホール（未図示）を通じて第３ガラス（ＰＧ1ないしＰＧ3）によって区画された空間に充填した後、注入ホールを密封する方式で形成できるが、特にこれに限定されるのではない。
【００５４】
密封材１３０は、第１ないし第３ガラス（１１０，１２０，ＰＧ1，ＰＧ2，ＰＧ3）中で隣接した二つのガラス間の縁（ｅｄｇｅ）に形成されて充填ガス層（Ｇ1ないしＧ4）の側面を密封させる。
【００５５】
密封材１３０は、一定の間隔を置いて向かい合う２枚のガラスに対して、充填ガス層（Ｇ1ないしＧ4）の厚さに対応するように一定の間隔を保ち、第１および第２ガラス１１０、１２０と第３ガラス（ＰＧ1ないしＰＧ3）の縁を柔軟かつ機密性を有するように密封させる。
【００５６】
密封材１３０は、一般的に、１次密封材（未図示）と２次密封材（未図示）に分けられ、１次密封材はガラス間の間隔を一定に保ち、注入された断熱ガスの複層ガラス製造工程中の１次流出を防止する目的で接着時間が短い素材を使用する。一例として、１次密封材としては、ポリイソブチレン（Ｐｏｌｙｉｓｏｂｕｔｙｌｅｎｅ）を使用してもよい。２次密封材は、複層ガラス内部の空気層の完璧な密封と、長時間の使用中にも外部空気の流入を防止する目的で構成される。一例として、２次密封材としては、ポリスルフィド（Ｐｏｌｙｓｕｌｆｉｄｅ）、シリコン系接着剤およびポリウレタン（Ｐｏｌｙｕｒｅｔｈａｎｅ）から選ばれた材質の少なくとも一つ以上を使用できる。
【００５７】
また、密封材１３０は、複層ガラス加工後の内部充填ガス層（Ｇ1ないしＧ4）に含まれた湿気を除去する目的で吸湿剤を含むことができ、吸湿剤は、シリカゲル、塩化カルシウム、活性アルミナ等の物質から選ばれた少なくとも一つ以上を使用してもよい。
【００５８】
一方、本発明によると、超断熱複層ガラス１００は、第２ガラス１２０の内側面、つまり、第２ガラス１２０とそれに隣接した充填ガス層（Ｇ4）間に低放射コーティング層１４０をさらに形成することができる。
【００５９】
低放射コーティング層１４０は、遠赤外線を反射する低放射（ｌｏｗ―Ｅｍｉｓｓｉｖｉｔｙ）性能を有しているため、長波長領域（２．５μｍないし５０μｍ）の遠赤外線輻射エネルギーを遮断して、断熱性能を高める機能を有している。このとき、低放射コーティング層１４０は、３％ないし１５％程度の垂直放射率（Ｅｍｉｓｓｉｖｉｔｙ）を有することができる。ここで、放射率とは、赤外線波長領域における赤外線エネルギーの吸収の程度を表す。
【００６０】
低放射コーティング層１４０は、一例として、銀（Ａｇ）、銅（Ｃｕ）、金（Ａｕ）、アルミニウム（Ａｌ）、ＩＴＯ（Ｉｎｄｉｕｍ  Ｔｉｎ  Ｏｘｉｄｅ）、ＦＴＯ（Ｆｌｕｏｒｉｎａｔｅｄ  ｄｏｐｅｄ  ｔｉｎ  ｏｘｉｄｅ）等から選ばれるいずれかの材質で形成されるか、誘電体／銀（Ａｇ）／誘電体のサンドイッチ構造膜等を適用して形成することができる。前記誘電体は、ＳｎＺｎＯxＮy又はＳｎＺｎＮx等の金属（酸）窒化物材質を用いることができる。これ以外にも、低放射コーティングに対する公知技術は広範囲であり、本発明はそのような公知の低放射コーティングを第２ガラス１２０の内側面に適用することを意味する。
【００６１】
つまり、低放射コーティング層１４０を第２ガラス１２０の内側面に適用すると、充填ガス層（Ｇ1ないしＧ4）で遮断できなかった輻射による熱伝達をさらに遮断するようになり断熱性能を増進させることができる。
【００６２】
このように、表面に低放射コーティング層１４０が形成された第２ガラス１２０は、低放射ローイーガラス（ｌｏｗ  ｅｍｉｓｓｉｖｉｔｙ  Ｌｏｗ―ｅ  ｇｌａｓｓ）と呼ばれ、この低放射ローイーガラスは、夏場は太陽輻射熱を反射させ、冬場は室内暖房機から発生する赤外線を保存することにより、建築物のエネルギー節減効果をもたらす。
【００６３】
低放射コーティング層１４０は、通常のスパッタリング（ｓｐａｔｔｅｒｉｎｇ）法、化学気相蒸着（Ｃｈｅｍｉｃａｌ  Ｖａｐｏｒ  Ｄｅｐｏｓｉｔｉｏｎ；ＣＶＤ）法、スプレー（ｓｐｒａｙ）法等を用いて第２ガラス１２０表面に前記の物質が直接コーティングまたは蒸着されて形成できる。
【００６４】
前記のように、本発明にかかる超断熱複層ガラス１００は、少なくとも４つ以上の充填ガス層が最適な厚さで形成されることにより、熱還流率０．７Ｗ／ｍ2Ｋ未満、さらに壁体の熱還流率と類似する０．５Ｗ／ｍ2Ｋレベルの熱還流率を具現できるため、断熱性能が遥かに優れる。
【００６５】
また、真空ガラスとは異なり真空圧が存在しないため、構造的に安定し破損の危険が一般の複層ガラスと似たレベルである。
【００６６】
実施例
【００６７】
以下、本発明の実施例により本発明の構成および作用をより詳しく説明する。但し、これは本発明の例示として提示するものであり、如何なる意味でもこれによって本発明が制限されると解釈してはならない。
【００６８】
ここに記載していない内容は、本技術分野の熟練者であれば十分に技術的に類推できるもののため、その説明は省略する。
【００６９】
１．試片の製造
【００７０】
表１に記載した構造を有する実施例１ないし３及び比較例１ないし４にかかる複層ガラスを製造した。
【００７１】
【表１】
0006332813.tif 000002
【００７２】
つまり、内面ガラスは反射率３％の低放射コーティング層が充填ガス層との接触面に形成された厚さ６ｍｍの低放射ローイーガラスで形成される。
【００７３】
２．物性評価
【００７４】
表２は、製造された複層ガラス試片の実施例１ないし３及び比較例１ないし４の各熱還流率（Ｕｇ）、太陽熱取得係数（ｇ−値，Ｓｏｌａｒ  Ｈｅａｔ  Ｇａｉｎ  Ｃｏｅｆｆｉｃｉｅｎｔ；ＳＨＧＣ）、可視光線透過率、ガラス外側面温度およびガラス内側面温度測定結果を表したものである。
【００７５】
ここで、表２の値は、ＮＦＲＣ１００―２０１０基準によって計算された結果であり、熱還流率（Ｕｇ）およびガラス表面温度の計算時の内外気温度条件は、外気温度−１８℃、内気温度２１℃で、太陽熱取得係数（ｇ−値）の計算時の内外気温度条件は、外気温度３２℃、内気温度２４℃である。 
【００７６】
【表２】
0006332813.tif 000003
【００７７】
表１および表２を参照すると、実施例１ないし３および比較例１ないし４を比較した結果、充填ガス層の係数が多いほど熱還流率（Ｕｇ）が低くなり、少なくとも充填ガス層の個数が４個のとき、熱還流率（Ｕｇ）が０．７Ｗ／ｍ2Ｋ未満を満たすことが分かった。
【００７８】
反射防止コーティング層が形成された実施例１、３の方が、そうでない実施例２と比較例１ないし４に比べて可視光線透過率が高いことが分かった。
【００７９】
また、充填ガス層の個数が４個以上の実施例１ないし３および比較例４の場合は、充填ガス層の個数が４個未満の比較例１ないし３に比べて断熱性能に優れ、充填ガス層の個数が最も多い実施例３が断熱性能に最も優れた。
【００８０】
以上では、本発明の実施例を中心に説明したが、これは例示的なものに過ぎなく、本発明が属する技術分野で通常の知識を有する者であればこれにより多様な変形および均等な他実施例が可能だという点を理解すると考える。よって、本発明の真正な技術的保護範囲は、以下に記載する特許請求の範囲によって判断しなければならない。
【符号の説明】
【００８１】
１００：超断熱複層ガラス、１１０：第１ガラス、１２０：第２ガラス、ＰＧ1ないしＰＧ3：第３ガラス、Ｇ1ないしＧ4：充填ガス層、１３０：密封材、１４０：低放射コーティング層、１５０：反射防止コーティング層
【図１】
0006332813.tif 000004